Brevet FR2625645A1 — publié le 19890713

L'invention a pour objet un procédé et une installation de réalisation d'un produit constitué d'un mélange de fibres enchevêtrées, et susceptible de constituer notamment un support utilisable pour la culture hors-sol. L'invention couvre également le support de culture réalisé selon le procédé. Il est devenu maintenant assez courant de pratiquer, dans certaines conditions, la culture "hors-sol", c'est-à-dire sur un support réalisé à cet effet et non pas sur un terrain naturel. De tels supports peuvent être réalisés à partir de différentes matières, organiques ou non, telles que matières plastiques, sable, argile expansée, compost, sciure, copeaux, etc... D'une façon générale, un support de culture hors-sol doit présenter un certain nombre de propriétés physiques, chimiques et biologiques. En effet, le support doit, d'une part, maintenir les racines et, d'autre part, permettre la-circulation d'air, d'eau et de fertilisant. En outre, il doit être de préférence imputrescible, au moins pendant un certain temps, et, lorsqu'il est composé à partir de produits organiques ou autres, ne pas présenter de phytotoxicité et ne pas favoriser le développement de micro-organismes néfastes pour les plantes. Pour diverses raisons, notamment un coût peu élevé, il est intéressant de réaliser un tel produit à partir de déchets de bois ou autre matière première lignocellulosique. En particulier, on a déjà proposé d'utiliser comme support de culture hors-sol un produit constitué de fibres de bois obtenues par défibrage de copeaux de bois. Cette opération est réalisée par la méthode dite "thermomécanique" utilisée couramment pour la fabrication de pâte à papier, et dans laquelle les copeaux sont soumis à une cuisson à la vapeur puis passent dans un défibreur à disques en présence de vapeur d'eau sous pression. On obtient ainsi un mélange dans lequel la proportion d'eau est très importante et qui doit être pressé et séché lorsque le lieu d'utilisation est éloigné du lieu de production, pour que le transport ne soit pas trop onéreux. 2 2625645 L'utilisation de machines déjà connues pour la fabrication de pâte à papier est intéressante puisque de telles machines existent dans le commerce et que l'on en connaît bien le fonctionnement et les réglages. Cependant, les propriétés demandées à une pâte de fibres cellulosiques pour la fabrication de pâte à papier ne sont pas obligatoirement celles que l'on attend d'un produit destiné à la réalisation d'un support de culture. L'invention a pour objet, en revanche, un nouveau procédé et une installation permettant d'effectuer le défibrage de copeaux de bois dans les conditions spécialement adaptées à l'obtention d'un produit présentant un ensemble de qualités particulièrement intéressantes pour la réalisation d'un support de culture hors-sol. L'invention porte également sur le produit nouveau ainsi réalisé. Conformément à l'invention, on réalise le défibrage des copeaux de bois par passage de ceux-ci dans une machine comprenant au moins deux vis entrainées en rotation à l'intérieur d'un fourreau qui les enveloppe et munies de filets à pas variés et dont on règle l'ensemble des caractéristiques de façon à réaliser un degré de défibrage contr8ôlé permettant d'obtenir, à la sortie de la machine, un mélange à base de fibres isolées et de faisceaux agglomérés de fibres, de longueurs et de granulométries variées et, au cours du défibrage, on introduit dans le fourreau un liant adhésif avec un débit réglé en fonction des conditions de transport de la matière entraînée pour qu'il se répartisse dans le mélange de fibres de façon discontinue, la température de la matière entraînée étant contr8ôlée de façon à retarder le durcissement du liant adhésif pour que celui-ci ne se produise pas à l'intérieur du fourreau. De façon avantageuse, les conditions de défibrage sont réglées de façon à obtenir un mélange de fibres dont les longueurs peuvent aller de quelques microns à un centimètre environ. De plus, la granulométrie du mélange est, de préférence, telle qu'au moins soixante pour cent (60 %) du mélange est retenu au tamis de 14 et que la proportion de fines passant au tamis de 200 est inférieure à dix pour cent (10 %). L'invention repose sur l'idée qu'au lieu de réaliser le défibrage de la façon utilisée couramment pour la fabrication de pâte à papier, c'est-àdire dans des défibreurs ou raffineurs à disques, il serait plus intéressant, pour l'obtention des propriétés particulières recherchées, d'utiliser un autre procédé moins connu, proposé assez récemment, et dans lequel le défibrage des copeaux est réalisé par passage dans une machine à vis de même type que celles qui sont utilisées pour la réalisation et l'extrusion de matières plastiques. Une telle machine, décrite en particulier dans le brevet français 2.319. 737 comprend au moins deux vis à axes parallèles, entraînées en rotation à l'intérieur d'un fourreau et munies de filets hélicoïdaux engrenant l'un dans l'autre de façon à entraîner les copeaux entre une extrémité amont et une extrémité aval du fourreau, o sont ménagés, respectivement, un orifice d'introduction des copeaux et un orifice d'évacuation de la matière défibrée, les vis étant constituées de zones successives accolées munies de filets à pas variés. Pour réaliser le mélange de fibres présentant les propriétés requises, les vis comprennent, dans le sens d'avancement de la matière, une première zone d'entraînement vers l'aval avec compression progressive et évacuation d'au moins une partie de l'eau contenue dans les copeaux à travers des parties filtrantes ménagées dans le fourreau, une.première zone de freinage comprenant des filets à pas inversé munis de fenêtres de passage vers l'aval d'une quantité contrôlée de matière, une seconde zone d'entraînement et de mélange de la matière avec l'adhésif introduit par au moins un orifice ménagé dans le fourreau, une seconde zone de freinage à pas inversé avec fenêtres, et une troisième zone - d'entraînement du mélange vers l'orifice d'évacuation du fourreau. De préférence, les fenêtres des filets à pas inversé ont une largeur de l'ordre de 15 à 20 millimètres dans la' première zone de freinage et de 12 à 15 millimètres dans la seconde zone de freinage. D'autre part, la machine est munie avantageusement de moyens de régulation de la température de la matière entraînée qui permettent de régler celle-ci à un niveau supérieur à 1000C, de préférence compris entre 120 et 140 , dans la première zone d'entraînement, la température de la matière étant ensuite diminuée jusqu'à un niveau inférieur à 100 C avant l'introduction du liant adhésif et maintenue à ce niveau jusqu'à la sortie de la machine, de façon à éviter le durcissement du liant qui se produit, normalement, par polymérisation. La matière défibrée ainsi réalisée pourrait être utilisée telle quelle. Cependant, selon une autre caractéristique partlculièrement avantageuse, l'installation comprend, après la sortie de la machine de défibrage, des moyens de répartition et de conformation du mélange de fibres sous forme d'un bloc rigide de dimensions déterminées. De préférence, des moyens de refroidissement rapide et de séchage partiel du mélange sont interposés entre la machine de défibrage et les moyens de conformation. Ces moyens de refroidissement et c séchage peuvent avantageusement être constitués par une gaine de transport parcourue par un courant de gaz, munie à son extrémité amont d'un orifice d'introduction du mélange sortant de la machine de défibrage et débouchant à son extrémité aval dans un cyclone comprenant une cheminée d'évacuation du gaz chargé d'humidité et un orifice inférieur d'évacuation du mélange refroidi et asséché. Dans un mode de réalisation préférentiel, les moyens de répartition et de conformation du mélange comprennent une table vibrante alimentée en continu par le mélange défibré pour le tassage de c dernier, suivi d'une table de conformation munie de moyens de profila, du mélange sous forme d'une barre continue de largeur et d'épaisseur déterminées. La table de conformation est en outre su.1 -f ne' zone de séchage et de polymérisation de l'adhésif par chauffage de la barre à une température de l'ordre de 1301C. Ensuite, la barre continue ainsi produite peut être découpée en tronçons de dimensions déterminées. On réalise ainsi un support de culture à base de fibres de bo: constitué d'un mélange de fibres enchevêtrées de granulométrie étendue e. reliées entre elles par des points de colle répartis de façon aléatoire et discontinue, l'ensemble formant après séchage une structure aérée et relativement rigide. Par ailleurs, le mélange peut être mis sous forme de tronçons profilés solides, de section et de longueur déterminées en fonction de l'usage et des conditions de commercialisation. Chaque tronçon est avantageusement placé dans un film en matière synthétique susceptible de retenir les liquides et de laisser passer l'air. Mais l'invention sera mieux comprise par la description suivante d'un mode de réalisation particulier donné à titre d'exemple et illustré par les dessins annexés. La Figure 1 est une vue en coupe longitudinale de la machine de défibrage. La Figure 2 est une vue de dessus de la machine, avec enlèvement partiel du fourreau. La Figure 3 est une vue générale schématique de l'installation de fabrication du produit. La Figure 4 est une vue schématique en perspective des moyens de conformation du produit. La Figure 5 représente schématiquement, à échelle agrandie, un mélange de fibres enchevêtrées, Sur la Figure 1, on a représenté une machine (1) de défibrage à -s adaptée pour la mise en oeuvre du procédé. La machine comprend essentiellement deux vis (2) et (2') à axes parallèles et munies de filets hélicoïdaux engrenant les uns dans les autres, l'entraxe des vis étant inférieur au diamètre extérieur des filets. Les deux vis sont placées à l'intérieur d'un fourreau (11) dont la paroi interne est constituée de deux faces cylindriques sécantes, de même entraxe que les vis de façon à envelopper celles-ci. Les deux vis sont entraînées en rotation autour de leurs axes respectifs par un groupe d'entraînement (12). Il résulte de cette -otation et de l'engrènement des vis un effet d'entraînement (de la auche vers la droite sur la Figure) de la matière introduite par un orifice d'alimentation (13) ménagé à une extrémité amont du fourreau. Cet orifice (13), centré dans le plan médian de symétrie de la machine, s'ouvre largement sur les deux vis et peut avantageusement avoir un diamètre de l'ordre de l'entraxe des vis. La matière ainsi entraînée vers l'aval est évacuée par un orifice (14) placé à l'autre extrémité du fourreau. Dans cette application, on ne recherche pas d'effet d'extrusion et, par conséquent, l'orifice (14) peut simplement s'ouvrir vers le bas. De ce fait, les arbres portant les deux vis sont montés rotatifs dans des paliers placés aux deux extrémités du fourreau. 2625645. Comme on l'a indiqué, les machines à vis présentent un certain nombre d'avantages particuliers qui sont mis à profit pour la mise en oeuvre de l'invention. Tout d'abord, il est connu, dans ce genre de machines, de réaliser les filets des vis sous forme de tronçons accolés enfilés les uns à la suite des autres sur les arbres, ceux-ci étant cannelés de façon à être solidarisés en rotation avec les filets. De plus, les deux vis peuvent être retirées du fourreau de façon assez simple, par exemple par coulissement ou en réalisant un fourreau ouvrant. Il en résulte que l'on peut changer assez facilement les longueurs, les pas et le nombre de filets des différents tronçons accolés de façon à modifier la composition des vis en fonction du résultat recherché. En outre, comme le temps de passage de la matière de l'extrémité amont jusqu'à l'extrémité aval est très rapide, on connaît presque immédiatement le résultat d'une composition de filets et d'une modification des autres paramètres du procédé, vitesse de rotation des vis, réglage des températures, débits d'alimentation en matière et en eau, etc... On peut ainsi, en contrôlant à chaque fois le résultat des modifications apportées, régler les différentes caractéristiques du processus de traitement des copeaux, le résultat recherché étant obtenu de façon à peu près constante si la matière première introduite dans la machine conserve sensiblement les mêmes caractéristiques. C'est ainsi que l'on a pu mettre au point une composition des vis spécialement adaptée à la mise en oeuvre du procédé selon l'invention. Comme on l'a indiqué sur la Figure, chaque vis comprend essentiellement, de son extrémité amont à son extrémité aval dans le sens d'avancement de la matière, une première zone d'entraînement vers l'aval et de compression progressive A, une première zone de freinage B, une seconde zone d'entraînement vers l'aval C, une seconde zone de freinage D et une troisième zone d'entraînement vers l'aval E, dans laquelle se réalise l'évacuation du produit. La première zone A, qui peut s'étendre sur une partie notable, de l'ordre de la moitié, du fourreau (11), peut aussi être contituée de tronçons accolés à pas différents et comprend normalement une première section à pas assez large qui permet d'entraîner rapidement vers l'aval la matière première, introduite par l'orifice d'alimentation (13). Cette matière première sera constituée normalement de copeaux de bois humidifiés ou étuvés, mais d'autres matières lignocellulosiques pourraient éventuellement être utilisées. Le débit d'introduction peut être réglé, par exemple, par un doseur à vis (30) répandant les copeaux (3) en pluie de façon qu'ils se répartissent bien sur les filets passaht au-dessous de l'orifice (13). Après cette première section d'alimentation,- le pas des filets (21) de la zone A se resserre de façon à réaliser une compression progressive de la matière entraînée. Cette compression résulte essentiellement du freinage réalisé dans la première zone de freinage B qui comprend des filets (22) à pas inversé, ce qui signifie que, compte tenu du sens de rotation des vis, ils devraient commander le recul de la matière vers l'orifice (13). Ces filets (22) sont, en outre, munis de plusieurs fenêtres (23) réparties régulièrement autour des axes. On peut, par exemple, rencontrer quatre ou cinq fenêtres sur un tour complet. Comme les deux vis (2) et (2') sont entraînées en rotation dans le même sens, les filets se déplacent en sens inverse dans la zone d'engrènement (20) en se râclant mutuellement, et les deux vis (2) et (2') sont calées de façon que, à intervalles réguliers, deux fenêtres (23) (23') ménagées respectivement sur les filets (22) (22') des deux vis (2) et (2') passent simultanément dans la zone d'engrènement (20). Il en résulte, à intervalles réguliers, l'ouverture et la fermeture d'un orifice traversant les filets (22) (22') dans le sens longitudinal. Cette première zone de freinage B est suivie d'une seconde zone d'entraînement C à pas direct. A ce niveau, le fourreau (11) est muni d'un ou plusieurs orifices (16) débouchant à l'entrée de la zone C et reliés à un circuit (17) d'injection d'un adhésif durcissable par polymérisation. La zone C est suivie d'une seconde zone de freinage D constituée de façon analogue à la première zone B. Normalement, chaque zone de freinage comprend trois filets à pas inversé munis de fenêtres mais celles-ci sont, cependant, un peu plus étroites dans la seconde zone D que dans la première zone B. Par exemple, dans la première zone de freinage B, les fenêtres (23) auront une largeur de l'ordre de 15 à 20 millimètres et de préférence 18 millimètres,' et dans la seconde zone de freinage D, elles auront une largeur de 12 à 15 millimètres, et de préférence 14 millimètres. D'une façon générale, ces dimensions seront choisies en fonction du degré de défibrage recherché. Enfin, en aval de la seconde zone de freinage D, les vis présentent une troisième zone E d'entraînement vers l'aval et sont munies de filets (25) à pas direct relativement large, de façon à réaliser une certaine détente de la matière entraînée qui sort du fourreau en tombant par l'orifice (14) qui s'ouvre largement sur les deux vis. Selon un autre caractéristique connue dans ce genre de machine à vis, il est possible de réaliser une régulation par zone assez précise de la température de la matière par l'intermédiaire du fourreau. En effet, la matière entraînée vers l'aval par la rotation des vis, se répartit en couche relativement mince tout autour de celles-ci, au contact de la face interne du fourreau, en particulier lorsque les vis sont entraînées en rotation dans le même sens, et il est donc possible en entourant extérieurement le fourreau (11) de jaquettes de chauffage (26) ou de refroidissement (27), de maintenir de façon à peu près constante la température à un niveau déterminé selon la zone et qui. peut être contr8ôlée, par exemple, par des sondes. Le processus de défibrage utilisé dans cette machine est' semblable à celui que l'on avait déjà observé dans les machines à vi? utilisées pour la fabrication de pâte à papier. Les copeaux introduits par l'orifice (13) se répandent dans les filets et sont entraînés vers l'aval, cet entraînement étant réalisé, dans les machines à plusieurs vis, même lorsque les filets ne sont pas complètement remplis. Après la première zone d'entraînement à pas large qui permet de dépasser les limites de l'orifice (13), la matière se comprime danr les filets, notamment en amont de chaque zone d'engrènement et la pression augmente jusqu'au niveau nécessaire pour dépasser la zone de freinage B à pas inversé. Dans cette zone B, la matière remplit complètement les filets et remonte donc le long de ceux-ci, en tournant autour des axes des deux vis et en passant d'une vis à l'autre dans la zone médiane d'engrènement (20). De plus, un certain débit de matière passe directement vers l'aval en passant par les fenêtres (23) chaque - 2625645 fois que celles-ci viennent en coïncidence dans la zone d'engrènement o la pression est la plus élevée. Il en résulte, par combinaison d'effets de compression, de torsion et de cisaillement, un fractionnement des copeaux avec un effet de défibrage particulièrement intense pour la matière passant dans les fenêtres. A la sortie de chaque zone à pas inversé, on obtient donc un mélange de fibres déjà isolées etde copeaux simplement fractionnés. Dans une machine à vis, le défibrage est donc obtenu par des effets différents de ceux qui sont mis en oeuvre dans les autres procédés mécaniques comme les meules ou les défibreurs à disques qui tournent à grande vitesse et il en résulte une différence de constitution et de consistance de la matière obtenue. En particulier, du fait que, dans les machines à vis, le défibrage est réalisé essentiellement par écrasement et torsion et que les effets obtenus dans les zones de compression, dans les zones à pas inversé et dans les fenêtres, ne sont pas les mêmes, la matière sortant de chaque zone à pas inversé est constituée d'un mélange de copeaux simplement fractionnés, de faisceaux agglomérés et de fibres plus ou moins isolées dont les dimensions et les proportions dépendent des différents paramètres régissant le transport de la matière, notamment le nombre et la largeur des fenêtres. Pour la fabrication de la pâte à papier, il est souhaitable d'obtenir un mélange assez homogène de fibres aussi isolées que possible et même de réaliser un effet de fibrillation qui favorise l'accrochage des fibres entre elles. C'est pourquoi les machines à vis utilisées pour l? a fabrication de pâte à papier comportent normalement trois zones de freinage successives à pas inversé munies de fenêtres dont les largeurs diminuent d'une zone à la suivante. Mais la présente invention a pour objet la préparation d'un produit présentant d'autres propriétés que la pâte à papier et l'on a constaté qu'il était particulièrement intéressant de mettre à profit le mode de fractionnement et de défibrage du bois réalisé dans la machine à is pour obtenir la consistance et la texture souhaitées sans chercher a effectuer un défibrage complet des copeaux de bois. Ainsi, en limitant, de préférence, à deux, le nombre de zones de freinage B et D à pas inversé et en choisissant judicieusement les différents paramètres qui agissent sur le défibrage (diamètre, pas et profondeur des filets, nombre et largeur des fenêtres, vitesse de rotation des vis, etc.. ) on peut obtenir à la sortie de la machine une matière incomplètement défibrée constituée d'un mélange de fibres plus ou moins isolées ou agglomérées en faisceaux et ayant, par conséquent, une granulométrie assez étendue et des longueurs de fibres variées. C'est un tel mélange que, pour simplifier, on appellera "fibres" par la suite. Cette caractéristique est très importante dans le cadre de l'invention, c'est-à-dire pour la réalisation d'un support de culture, car elle permet d'assurer au produit final les qualités d'aération, porosité, rétention en eau et capillarité nécessaires. Pour obtenir la granulométrie voulue, les caractéristiques de la machine doivent être définies en fonction de la nature de la matière lignocellulosique utilisée. On utilisera des dosses et délignures de bois écorcé et, de préférence, de l'aubier de résineux ou de feuillus à fibres longues et à faible taux de tanin, ces dosses et délignures ayant au moins un à deux mois de stockage avant utilisation et n'ayant pas été traités aux herbicides à la plantation. Par passage à la coupeuse, on réalise des plaquettes ayant des dimensions de l'ordre de 4 cm X 4 cm.X 0,5cm dont le taux de siccité doit être de l'ordre de 0,5 à 0,6 au maximum. Si la siccité est supérieure à 0,6, il est préférable d'humidifier les plaquettes ou de les étuver légèrement à la vapeur. Les vis seront entralnées à une vitesse de 250 à 350 tours/minute, ce qui donne un temps de passage dans la machine de quelques secondes seulement. Le tableau suivant donne un exemple de granulométrie obtenue en utilisant le classement Bauer Mac Nett: L Tamis (Mesh) 14 | 28 J 48 100 200 L Fines Pourcentage retenu f 61,4 - 11,7 9,2 5,9j 3,5 8,3 Mais le passage des copeaux dans la machine à vis ne permet pas seulement d'en effectuer le défibrage. Tout d'abord, comme on l'a indiqué, il est possible d'agir sur la température de la matière transportée dans les filets. De préférence, le premier défibrage sera effectué sur des copeaux dont la température aura été élevée jusqu'à un niveau de l'ordre de 1200C au moyen de jaquettes de chauffage (32) couvrant la partie aval de la première zone d'entrainement A et éventuellement le début de la première zone de freinage B. Ce niveau de température permet d'assurer la stérilisation de la matière, particulièrement utile dans le cas d'une utilisation en culture hors-sol. Cependant, la température doit rester inférieure à 140 C pour éviter la production d'acide acétique. Cette élévation de température favorise, d'autre part, le ramollissement de la résine qui est expulsée du bois du fait du fractionnement et de la compression des copeaux et peut être évacuée, avec une partie de l'eau, par des zones filtrantes (34) ménagées dans la paroi du fourreau (11), un peu en amont de la-zone de freinage B. A la sortie de cette zone, la matière se détend dans la zone C à pas direct élargi o elle se mélange avec un liant introduit par les orifices (16) et constitué, de préférence, d'un adhésif polymérisable, par exemple un mélange d'une résine uréeformol avec une solution aqueuse d'urée et de ClNH4 comme catalyseur de résine. L'introduction de l'adhésif par les orifices (16) se fait par injection sous pression avec un débit réglé en fonction de celui de la matière transportée par les vis, la quantité d'adhésif injectée pouvant être de l'ordre de dix pour cent (10 %) du poids sec de copeaux traité. Grâce au processus particulier de défibrage réalisé entre les vis, notamment dans la zone D à pas inversé, il est possible, en réglant judicieusement le débit d'injection du liant, de réaliser une répartition discontinue de ce dernier entre les fibres, en évitant que celles-ci soient recouvertes d'un film continu. On réalise ainsi une liaison des fibres par points espacés, qui ne risque pas d'affecter la porosité du produit ni les propriétés de rétention en eau des fibres. Il est possible également d'introduire par l'orifice (16) ou d'autres orifices, des additifs liquides ou solides destinés à se répandre dans le mélange comme, par exemple, un produit mouillant permettant d'améliorer la rétention en eau immédiate et/ou des micro- organismes susceptibles de s'associer aux fibres et favorables à la 26256 45 pousse des plantes. Le mélange du liant avec les fibres est achevé à la sortie de la seconde zone de freinage D et la dernière zone d'entraînement E permet d'expulser par l'orifice de sortie (14) un produit ayant un degré de siccité compris entre 0,45 et 0,55 et une densité sèche de 40 à 45 kg par m3. Par ailleurs, le durcissement de l'adhésif est retardé jusqu'à la sortie de la machine grâce aux jaquettes de refroidissement (33) qui permettent d'abaisser et de maintenir la température de la matière à partir de la zone d'injection C à un niveau inférieur à 85 C environ, le mélange sortant de la machine à une température de l'ordre de 75 à 80 C. On notera que l'expulsion du mélange par l'orifice (14) se fait normalement assez facilement grâce à l'effet de râclage mutuel dans la zone d'engrènement des vis entraînées dans le même sens. Le produit ainsi obtenu à la sortie de la machine pourrait être simplement conditionné en lots utilisables tels quels. Cependant, il est beaucoup plus avantageux d'incorporer la machine de défibrage à vis qui vient d'être décrite à une installation plus complète représentée schématiquement sur les Figures 3 et 4 et dont la machine à vis (1) constitue la première partie. En effet, le produit expulsé par l'orifice de sortie (14) tombe dans une trémie (41) débouchant dans une gaine (42) parcourue par un courant de gaz généré par un ventilateur (43>. La gaine (42), qui véhicule le mélange de gaz et de produit défibré, débouche tangentiellement dans un cyclone (4) muni d'une cheminée d'évacuation (44) et d'un orifice de sortie inférieur (45). Le produit (31) qui sort de la machine et tombe dans la gaine (42), se désagrège dans le courant de gaz et parvient dans le cyclone (4) sous forme de fibres en suspension de différentes dimensions. Le gaz s'échappe par la cheminée (44) avec environ dix pour cent (10 %) de l'eau qui était encore contenue dans le produit et les fibres s'accumulent à la base du cyclone (4) et sont évacuées par l'orifice inférieur (45). Cette aération du produit a permis d'en diminuer encore la températurejusqu'à un niveau de 45 C environ. Par conséquent, la polymérisation de l'adhésif ne s'est pas encore effectuée. Le mélange de fibre sortant par l'orifice (45) peut donc prendre la forme que l'on veut lui donner et est dirigé à cet effet dans une installation de répartition et de conformation (5). Sur la Figure 4, on a représenté, à titre d'exemple, une telle installation (5) comprenant une table vibrante (51) qui fait converger le mélange (32) sortant du cyclone (4) vers une table de conformation (52) munie de parois longitudinales entre lesquelles se forme une barre profilée ayant la largeur voulue. La table (52) est associée avantageusement à un dispositif de compression (53) qui permet de donner au profilé (33) la densité et l'épaisseur voulues. On notera que la constitution particulière de la matière (33) sortant de la machine à vis et comprenant des fibres plus ou moins isolées (34), des faisceaux agglomérés de fibres (35) et des filaments (36) de différentes tailles, favorise tout le processus d'aération, de répartition et de conformation du produit qui, grâce à sa texture enchevêtrée représentée schématiquement sur la Figure 5, peut se tasser dans les trois dimensions pour prendre la forme et l'épaisseur voulues, ces dimensions restant ensuite sensiblement constantes, notamment après la prise du liant. Jusqu'à ce moment, en effet, la température du mélange (31, 32, 33) avait été maintenue à un niveau trop bas pour permettre le durcissement du liant, ce qui a permis la mise en forme du produit. Apres obtention des dimensions voulues, on va donc élever la température à un niveau supérieur à 100 C, permettant d'assurer la polymérisation du liant. Ce dernier se durcit et l'on obtient un produit dont la texture a été montrée schématiquement, à échelle agrandie, sur la Figure 5, et constitué de fibres (36) de longueurs et de granulométries diverses, reliées entre elles de façon aléatoire par des points de colle espacés (37). Il en résulte une structure relativement rigide et cependant aérée particulièrement favorable à la tenue et au développement des racines et permettant la circulation des liquides et de l'air. Cette élévation de la température est réalisée en faisant passer le profilé (33) dans un four de séchage (54) fonctionnant, par exemple, par circulation d'air chaud pulsé et/ou par micro-ondes, et dans lequel la température est élevée à un niveau de l'ordre de 120 à 130 C pour assurer la polymérisation du liant. Il en résulte également une certaine élimination de l'eau et l'on obtient, à la sortie du four, un produit (6) contenant de cinq à dix pour cent (5 à 10 %) d'humidité résiduelle et ayant une densité apparente de 80 kg par m3 + 20 %. Le produit profilé (6) se refroidit à la sortie du four (54) et est enfin divisé par un dispositif de coupe (55) en blocs ou "pains" (7) de longueur déterminée. Ces pains (7) qui sont relativement rigides peuvent alors être conditionnés et emballés en fonction des besoins. Dans un mode de-réalisation particulièrement intéressant, les pains (7), qui peuvent avoir par exemple une. longueur de 1 mètre, une largeur de 20 centimètres et une épaisseur de 8 centimètres, sont placés dans une enveloppe constituée d'une feuille de matière plastique du type utilisé pour la culture et retenant les liquides. Une telle enveloppe doit être, de préférence, opaque, insensible aux ultra-violets et de qualité alimentaire. On peut ainsi réaliser des produits prêts à l'usage, l'enveloppe en matière plastique permettant de contenir un liquide nutritif dans le pain de fibres enchevêtrées servant de support aux racines. Ainsi, alors que, jusqu'à présent, les supports de culture connus étaient principalement produits en vrac et destinés essentiellement à être mélangés à un sol naturel, l'invention permet au contraire de mettre dans le commerce des produits rigides de dimensions déterminées et déjà enveloppés d'un film étanche. De tels produits présentent l'avantage d'une grande facilité de manipulation et d'utilisation. Comme ils sont légers et faciles à transporter, on peut les poser et les ranger en un endroit quelconque, ménager des trous pour y planter, par exemple, des boutures, puis introduire simplement le liquide nutritif dans l'enveloppe. En outre, grâce au degré de rigidité obtenu par le collage par points des fibres enchevêtrées, il n'y a pas de risque de tassage naturel du support qui conserve ses propriétés de porosité au cours du temps. Tout au long de la fabrication, on a pu contr8ler avec précision aussi bien la granulométrie des fibres que leur taux d'humidité et la stérilisation effectuée au cours de la fabrication permet d'obtenir un produit biologiquement neutre. Le contr8le des caractéristiques physico-chimiques du produit permet de garantir le maintien dans le temps des propriétés requises et, notamment, pH, plages de rétention, capacités de drainage, mouillabilité. Un autre avantage important de ce nouveau support hors-sol est son caractère organique et biodégradable qui permet l'utilisation sans problèmes pour plusieurs cultures. En fin de culture, il est possible d'introduire le support dans des mélanges type terreaux pour amender les sols ou bien de le brûler. Par ailleurs, l'apport d'Urée, donc d'Azote, dans le liant ainsi que, éventuellement, d'autres adjuvants utilisés comme catalyseurs ou non, joue le r8le d'engrais retard et est donc bénéfique pour la croissance des plantes. Bien entendu, l'invention n'est pas limitée strictement aux détails du mode de réalisation qui vient d'être décrit et couvre également les variantes restant dans le cadre de protection défini dans les revendications. En particulier, la machine de défibrage à vis a été décrite dans son état le plus simple pour l'obtention du résultat recherché, mais il ne serait pas interdit d'utiliser certaines de ses possibilités pour effectuer, par exemple, d'autres traitements sur les copeaux de bois. D'autre part, les différents moyens de séchage, de répartition et de conformation de.la matière défibrée, pourraient être remplacés par des dispositifs équivalents. En particulier, le séchage de la matière sortant de la machine de défibrage pourrait être réalisé, par exemple, sur une table filtrante et la conformation du produit pourrait être faite dans des moules individuels. REVENDICATIONS 1. Procédé de réalisation d'un produit composite obtenu par défibrage de copeaux de bois ou autre matière première lignocellulosiqu caractérisé par le fait que l'on réalise le défibrage par passage des copeaux (3) dans une machine (1) comprenant au moins deux vis (2) entraînées en rotation à l'intérieur d'un fourreau (11) qui les enveloppe, et munies de filets à pas variés, et dont on règle.l'ensemble des caractéristiques de transport de la matière entraînée de façon à réaliser un degré de défibrage contr8ôlé permettant d'obtenir, à la sortie de la machine (1), un mélange (31) à base de fibres isolées et c faisceaux agglomérés de fibres, de longueurs et de granulome--ie variées, que l'on introduit un liant adhésif dan-:ourreau (11) au cours du défibrage avec un débit réglé en fonction des conditions de transport de la matière entraînée pour qu'il se répartisse dans ledit mélange de fibres de façon discontinue, et que, par contrôle de la température de la matière entraînée, on retarde le durcissement du liant adhésif de façon que celui-ci se produise seulement après la sortie de la machine (1). 2. Procédé selon la revendication 1, caractérisé par le fait que l'on règle les conditions défibrage de façon à obtenir un mélange de fibres do:e., longueurs peuvent aller de quelques microns jusqu'à un centimètre environ. 3. Procédé selon la revendication 2, caractérisé par le fait que le mélange obtenu est constitué de fibres plus ou moins isolées, d'agglomérés de fibres et de filaments dont la granulométrie est telle qu'au moins 60 % du méla:: soit retenu au tamis de 14 et que la proportion de fines passant au tami. de 200 soit inférieure à 10.%. 4. Procédé selon la revendication 1, caractérisé par le fait que l'on réalise, au moins dans la première partie de la machine de défibrage à vis, une compression progressive avec trituration et fractionnement des copeaux, au cours de laquelle on évacue, par des parties filtrantes (15) ménagées dans le fourreau (11) au moins une partie de la résine et de l'eau liées aux copeaux, pour atteindre un degré de siccité compris entre 0,45 et 0,55. 5. Procédé selon l'une des revendications précédentes, caractérisé par le fait que, dans la première phase de compression progressive, on effectue une stérilisation des copeaux par élévation de leur température à un niveau compris entre 120 C et 140 C. 6. Procédé selon l'une des revendications 1 et 5, caractérisé par le fait qu'avant introduction du liant adhésif, on diminue la température du mélange entraîné jusqu'à un niveau interdisant le durcissement du liant et que l'on maintient cette température au moins jusqu'à la sortie de la machine de défibrage (1). 7. Procédé selon l'une des revendications précédentes, caractérisé par le fait que l'on introduit dans le fourreau (11), au cours du défibrage, un ou plusieurs additifs liquides Du solides comme, par exemple, un produit mouillant et/ou des micro- organismes favorisant la pousse des plantes. 8. Procédé selon l'une des revendications précédentes, caractérisé par le fait qu'après la sortie de la machine de défibrage, on réalise un refroidissement et un séchage du mélange (31) jusqu'à une température inférieure à 50 C et un degré de siccité de l'ordre de 0,6. 9. Procédé selon l'une des revendications précédentes, caractérisé par le fait que le mélange (31) sortant de la machine (1) de défibrage est conformé par moulage et/ou profilage en un --oduit (33) de dimensions et de densité déterminées dont la température t élevée ensuite à un niveau supérieur à 100 C de façon à fixer esdites dimensions par durcissement de l'adhésif. 10. Procédé selon la revendication 9, caractérisé par le fait que l'on réalise en continu un profilé (6) qui est ensuite divisé en pains (7) de longueurs déterminées. 11. Installation de réalisation d'un produit composite susceptible de constituer un support de culture et obtenu par défibrage de copeaux (3) de bois ou autre matière lignocellulosique en morceaux, caractérisée par le fait qu'elle comprend une machine (1) de défibrage à au moins deux vis (2) parallèles dont les caractéristiques sont déterminées de façon à réaliser un défibrage seulement partiel 2625645. permettant d'obtenir un mélange (31) de fibres plus ou moins isolées et de faisceaux agglomérés de fibres de longueurs et de granulométries variées, des moyens (17) d'introduction dans la machine (1) d'un liant adhésif à durcissement contrôlable avec un débit réglé en fonction des conditions de transport dans les vis pour qu'il se répartisse dans le mélange de fibres de façon discontinue et des moyens (27) de contrôle de la température de la matière entraînée pour empêcher le durcissement du liant à l'intérieur du fourreau (11) de la machine (1). 12. Installation selon la revendication 11, caractérisée par le fait que la machine de défibrage (1) comprend au moins deux vis (2) à axes parallèles, entraînées en rotation à l'intérieur d'un fourreau (11) qui les enveloppe et munies de filets hélicoïdaux engrenant les uns dans les autres pour l'entraînement des copeaux (3) entre une extrémité amont et une extrémité aval du fourreau (11) munies respectivement d'un orifice (13) d'introduction des copeaux (3) et d'un orifice (14) d'évacuation de la matière défibrée (31), les vis (2) étant constituées de zones successives accolées, munies de filets à pas variés (21, 22, 24, 25)' déterminant, dans le sens d'avancement de la matière, une première' zone (A) d'entraînement vers l'aval avec compression progressive et évacuation d'au moins une partie de l'eau. associée aux copeaux (3) à travers des parties filtrantes (15) ménagées dans le fourreau (11), une première.zone de freinage (B) comprenant des filets (22) à pas inversé munis de fenêtres (23) de passage vers l'aval d'une quantité contrôlée de matière, une seconde zone (C) d'entraînement et de mélange de la matière avec le liant adhésif ce dernier étant introduit par au moins un orifice (16) ménagé dans le fourreau (11), une seconde zone de freinage (D) à pas inversé (21) avec fenêtres (23) et une troisième zone (E) d'entraînement et d'évacuation du mélange (31) par l'orifice aval (14) du fourreau (11). 13. Installation selon la revendication 12, caractérisé par le fait que la machine (l1 est équipée de moyens (26) de régulation de la température de la matière entraînée à un niveau permettant la stérilisation de celle- ci dans une zone placée en amont de la zone d'injection de l'adhésif. 14. Installation selon la revendication 12, caractérisée par le fait que la machine (1) est munie de moyens (27) de régulation de la température de la matière entraînée à un niveau inférieur à 100 C depuis la zone (C) d'injection de l'adhésif jusqu'à la sortie de la machine. 15. Installation selon la revendication 12, caractérisée par le fait que les fenêtres (23) des filets (22) à pas inversé ont une largeur de l'ordre de 15 à 20 mm dans la première zone de freinage (B) et de 12 à 15 mm dans la seconde zone de freinage (D). 16. Installation selon l'une des revendications 10 et 12, caractérisée par le fait qu'elle comprend, après la sortie de la machine de défibrage (1), des moyens (5) de répartition et de conformation du mélange de fibres (31) sous forme d'au moins un bloc (7) de dimensions déterminées et sensiblement constantes. 17. Installation selon l'une des revendications 10 et 12, caractérisée par le fait qu'elle comprend des moyens (4) de refroidissement rapide et de séchage partiel du mélange (31) entre la machine de défibrage (1) et les moyens de conformation (5). 18. Installation selon la revendication 17, caractérisée par le fait que les moyens de refroidissement rapide et de séchage du mélange (31) comprennent une gaine de transport (42), parcourue par un courant de gaz, muni à son extrémité amont d'un orifice (41) d'introduction du mélange (31) sortant de la machine de défibrage (1) et débouchant à son extrémité aval dans un cyclone (4) comprenant une cheminée (44) d'évacuation du gaz chargé d'humidité, et un orifice inférieur (45) d'évacuation du mélange refroidi et asséché (32). 19. Installation selon la revendication 16, caractérisée par le fait que les moyens (5) de répartition et de conformation comprennent une table vibrante (51) alimentée en continu par le mélange (32) pour le tassage de ce dernier, suivie d'une table de conformation (52) munie de moyens de profilage du mélange (33) sous forme d'une barre continue (6) de largeur et d'épaisseur déterminées. 20. Installation selon la revendication 16, caractérisée par le fait que la table de conformation (52) est associée à des moyens (53) de compression du mélange (33) pour l'obtention d'une épaisseur et d'une densité déterminées. 21. Installation selon la revendication 19, caractérisée par le fait que la table de conformation (52) est suivie de moyens (55) de découpage de la barre continue (6) en tronçons (7) de longueur déterminée. 22. Installation selon l'une des revendications 18 à 21, caractérisée par le fait que la table de conformation (5Z est suivie d'une zone (54) de séchage et de durcissement du liant adhésif par chauffage de la barre (6) à une température de polymérisation de l'ordre de 130 C. 23. Support de culture hotamment pour culture hors-sol, obtenu par défibrage de copeaux de bois (3), caractérisé par le fait qu'il est constitué d'un mélange enchevêtré (31) de fibres de bois plus ou moins isolées, de faisceau. agglomérés de fibres et de filaments de longueurs variées et de granulométrie étendue, et dont les éléments sont reliées entre eux par des points de colle (37) répartis de façon discontinue, l'ensemble formant, après séchage, une structure aérée et relativement rigide. 24. Support.de culture selon la revendication 22, caractérisé par le fait que le mélange enchevêtré (31) est mis sous forme de tronçons profilés solides (7), de section et de longueur déterminées. 25. Support de culture selon la revendication 24, caractérisé par le fait que chaque tronçon (7) est plac dans une enveloppe fermée constituée d'un film en matière synthétique susceptible de retenir les liquides. 26. Support de culture selon la revendication 25, caractérisé par le fait que les tronçons sont stockés, transportés et livrés à l'état sec, et qu'après la pose de chaque tronçon à un endroit voulu, on y ménage des trous espacés de plantation d- boutures dont les racines se développent dans le support sous l'action d'un liquide nutritif introduit dans l'enveloppe.